(57)【特許請求の範囲】
【請求項１】
組成物［組成物（Ｃ）］であって、
−  重量で１〜９０％（重量％）の少なくとも１つのポリエーテルイミドポリマー［以下、ＰＥＩポリマー］と；
−  ５〜９４重量％の少なくとも１つのポリフェニルスルホンポリマー［以下、ＰＰＳＵポリマー］であって、前記ＰＰＳＵポリマーの繰り返し単位の５０モル％超は、以下の式（Ａ）：
0006731845.tif 000019
の繰り返し単位（ＲＰＰＳＵ）である、ＰＰＳＵポリマーと；
−  ５〜７５重量％の少なくとも１つの補強充填剤であって、炭素繊維である、補強充填材と
を含み、
ここで、すべての重量％は、前記組成物（Ｃ）の合計重量に基づく、組成物（Ｃ）。
【請求項２】
ＰＥＩ／ＰＰＳＵポリマーを、前記組成物（Ｃ）の合計重量に基づいて、５０重量％以上の量で含む、請求項１に記載の組成物（Ｃ）。
【請求項３】
前記ＰＥＩポリマーにおいて、前記繰り返し単位（Ｒ１）の５０％超が、イミド形態の式（ＸＸＶ）のもの、それらの対応する式（ＸＸＶＩ）および（ＸＸＶＩＩ）のアミド酸形態、ならびにそれらの混合物：
0006731845.tif 000020
（式中、式（ＸＸＶＩ）および（ＸＸＶＩＩ）において、→は、任意の繰り返し単位において、矢印が指す基が示されるとおりに、または入れ替えられた位置で存在してもよいような異性を示す）からなる群から選択される繰り返し単位（Ｒ１ａ）であることを特徴とする、請求項１または２に記載の組成物（Ｃ）。
【請求項４】
前記ポリエーテルイミド（ＰＥＩ）において、前記繰り返し単位（Ｒ１）の５０％超が、イミド形態の式（ＸＸＶＩＩＩ）のもの、それらの対応する式（ＸＸＩＸ）および式（ＸＸＸ）のアミド酸形態、ならびにそれらの混合物：
0006731845.tif 000021
（式中、式（ＸＸＩＸ）および（ＸＸＸ）において、→は、任意の繰り返し単位において、矢印が指す基が、示されたとおりに、または入れ替えられた位置で存在してもよいような異性を示す）からなる群から選択される繰り返し単位（Ｒ１ａ−４）であることを特徴とする、請求項１または２に記載の組成物（Ｃ）。
【請求項５】
前記ＰＥＩポリマーが、前記ＰＥＩポリマーおよびＰＰＳＵポリマーの合計重量に基づいて、５〜９５重量％の範囲の量で存在する、請求項１〜４のいずれか一項に記載の組成物（Ｃ）。
【請求項６】
前記補強充填材が、前記ポリマー組成物（Ｃ）の合計重量に基づいて、１５〜７０重量％の範囲の量で存在する、請求項１〜５のいずれか一項に記載の組成物（Ｃ）。
【請求項７】
１種または２種以上の追加の原料（Ｉ）を、前記ポリマー組成物（Ｃ）の合計重量に基づいて、２０重量％未満の量でさらに含む、請求項１〜６のいずれか一項に記載の組成物（Ｃ）。
【請求項８】
−  少なくとも１つのポリエーテルイミドポリマー［以下、ＰＥＩポリマー］と；
−  少なくとも１つのポリフェニルスルホンポリマー［以下、ＰＰＳＵポリマー］であって、前記ＰＰＳＵポリマーの繰り返し単位の５０モル％超は、以下の式（Ａ）：
0006731845.tif 000022
の繰り返し単位（Ｒｐｐｓｕ）であるＰＰＳＵポリマーと；
−  少なくとも１つの繊維状補強充填材と
を混合するステップを含む、請求項１〜７のいずれか一項に記載のポリマー組成物（Ｃ）を製造する方法。
【請求項９】
混合が、乾燥ブレンディング、スラリー混合、溶液混合、溶融混合、または乾燥ブレンディングと溶融混合との組合せにより行われる、請求項８に記載の方法。
【請求項１０】
複合加工方法によって、複合部品、物品の一部、または物品を製造するための、請求項１〜７のいずれか一項に記載の組成物（Ｃ）の使用。
【請求項１１】
請求項１〜７のいずれか一項に記載のポリマー組成物（Ｃ）を含む複合部品。
【請求項１２】
請求項１１に記載の少なくとも１個の複合部品を含む、物品。
【請求項１３】
請求項１〜７のいずれか一項に記載の組成物（Ｃ）を含む、物品。
【請求項１４】
前記物品が、配管、医療、歯科、ヘルスケア、航空機内装、食品サービス、酪農設備、実験室動物ケージ、実験室設備、電子装置、携帯電子部品、自動車部品、またはポンプ送出部品である、請求項１３に記載の物品。
【発明の詳細な説明】
【技術分野】
【０００１】
関連出願の相互参照
本出願は、２０１３年６月２１日に出願された米国［仮または非仮］特許出願第６１／８３７７５２号および２０１３年９月１９日に出願された欧州特許出願公開第１３１８５２０９．７号に対する優先権を主張し、これらのそれぞれの全内容は、あらゆる目的のために参照により本明細書に組み込まれる。
【０００２】
本発明は、高性能強化ポリエーテルイミド（ＰＥＩ）／ポリフェニルスルホン（ＰＰＳＵ）ポリマー組成物およびそれから作られた物品に関する。
【背景技術】
【０００３】
強化熱可塑性複合材料への継続した関心がある。特に、連続ポリマーマトリックス全体にわたって分散された、繊維状および粒子状充填材から選択された、１種以上の補強充填材を有するポリマーマトリックスを含む前記複合材料は、周知である。補強充填材は、例えば、引張り強度などの、ポリマーの１つ以上の機械的特性を増強するためにしばしば添加される。
【０００４】
ポリフェニルスルホン（ＰＰＳＵ）ポリマーは、例えば、その高温性能（２２０℃のガラス転移温度（Ｔｇ）を有する）、その卓越した耐化学薬品性およびその固有の難燃性について認められた、周知の熱可塑性樹脂である。
【０００５】
例えば、ＲＡＤＥＬ（登録商標）Ｒは、ＳＯＬＶＡＹ  ＳＰＥＣＩＡＬＴＹ  ＰＯＬＹＭＥＲＳ  ＵＳＡ，ＬＬＣから市販されているポリフェニルスルホン（ＰＰＳＵ）ポリマーである。ＲＡＤＥＬ（登録商標）Ｒポリフェニルスルホンの化学構造は、以下に示される。
0006731845.tif 000002
【０００６】
ガラス強化ＰＰＳＵポリマーも、ＲＡＤＥＬ（登録商標）ＲＧ−５０１０およびＲＡＤＥＬ（登録商標）ＲＧ−５０３０の市販名の下にＳＯＬＶＡＹ  ＳＰＥＣＩＡＬＴＹ  ＰＯＬＹＭＥＲＳ  ＵＳＡ，ＬＬＣから市販されている。
【発明の概要】
【発明が解決しようとする課題】
【０００７】
ＰＰＳＵポリマーをベースとする材料の特性は、非常に魅力的であるが、ＰＰＳＵポリマーの他のすべての非常に優れた特性を維持しながら、さらにより良い機械的特性、特に改善された強度およびモジュラス、増強された衝撃特性、より高い破断点引張り伸びを必要とする一部の要求が厳しい用途で使用することができる、改善された強化ＰＰＳＵポリマーベースの組成物に対する必要性が依然としてある。
【課題を解決するための手段】
【０００８】
本出願人は、驚くべきことに、上述の必要性を有利に満たし、とりわけ、前記改善された機械的特性を有する強化ＰＥＩ／ＰＰＳＵ組成物を提供することが可能であることを見出した。
【０００９】
したがって、本発明は、組成物［組成物（Ｃ）］であって、
−  重量で１〜９０％（重量％）の少なくとも１種のポリエーテルイミドポリマー［以下、ＰＥＩポリマー］と；
−  ５〜９４重量％の少なくとも１種のポリフェニルスルホンポリマー［以下、ＰＰＳＵポリマー］であって、前記ＰＰＳＵポリマーの繰り返し単位の５０モル％超は、以下の式（Ａ）：
0006731845.tif 000003
の繰り返し単位（ＲＰＰＳＵ）である、ＰＰＳＵポリマーと；
−  ５〜７５重量％の少なくとも１種の補強充填材であって、前記補強充填材は繊維状充填材である補強充填材と
を含み、
ここで、すべての重量％は、組成物（Ｃ）の合計重量に基づく、組成物（Ｃ）に関する。
【発明を実施するための形態】
【００１０】
無充填ＰＥＩポリマー／ＰＰＳＵポリマー組成物は、例えば、国際公開第００／６０００９号パンフレットに開示されている。ポリ（ビフェニルエーテルスルホン）樹脂およびＰＥＩ樹脂の合わせた重量に基づいて、実に２５重量部（ｐｂｗ）の量での、ＰＥＩポリマーのポリ（ビフェニルエーテルスルホン）ＰＳ−Ｒ樹脂（すなわち、ＲＡＤＥＬ（登録商標）ＲポリフェニルスルホンＰＰＳＵポリマー）への添加は、ポリ（ビフェニルエーテルスルホン）樹脂（すなわち、ＰＰＳＵポリマー）の優れた衝撃特性に悪影響を及ぼし、特にノッチ付きアイゾット衝撃値（ｆｔ−ｌｂ／ｉｎ）は、前記２５ｐｂｗのＰＥＩの添加後に１４．８から２．２に急に低下することがわかった。さらに、実験の部で詳細に示されるように、ＰＥＩポリマーとＰＰＳＵポリマーのブレンディングは、引張りおよび曲げ特性について相乗効果をもたらさない。このように、引張りおよび曲げ強度ならびに引張りおよび曲げモジュラスから得られた実験値は、理論予測におおよそ一致している。
【００１１】
国際公開第２００９／００９５２５号パンフレットにも、２５〜９０重量パーセントのポリエーテルイミド（ＰＥＩ）、特にはＵｌｔｅｍ（登録商標）１０００ＰＥＩ樹脂および１０〜７５重量パーセントのポリフェニレンエーテルスルホン、特にはＲＡＤＥＬ（登録商標）Ｒ  ５１００  ＰＰＳＵポリマーを含む、無充填ＰＥＩポリマー／ＰＰＳＵポリマーブレンドが記載されている。前記無充填ＰＥＩポリマー／ＰＰＳＵポリマーブレンドは、相分離しているにもかかわらず、驚くべきことに、＞７０％の透過率％および１０％未満のヘイズ％を有して透明であった。
【００１２】
本明細書でより詳細に説明されるように、特に作業実験に関して、本出願人は、驚くべきことに、上で詳述されたとおりの、ＰＥＩポリマーの強化ＰＰＳＵポリマー混合物への添加が、対応する組成物の機械的特性に対して補強充填材のはるかにより強い効果をもたらす際に、前記補強充填材が繊維状の性質のもの、好ましくはガラス繊維または炭素繊維である場合に、特に有効であることを見出した。本出願人は、上で詳述されたとおりの、ＰＥＩポリマーとＰＰＳＵポリマーのブレンドを繊維状充填材と組み合わせることが、単一成分の単なる相加的寄与により予想されるものを上回る著しく改善された特性を与え、特に炭素繊維補強充填材を使用する場合に強度およびモジュラス、ならびに／またはガラス繊維補強充填材を使用する場合に耐衝撃性、引張り伸びおよび強度における相乗効果を明らかに示すことを見出した。
【００１３】
組成物（Ｃ）
本発明の好ましい実施形態において、ＰＥＩおよびＰＰＳＵポリマーの合計重量は、組成物（Ｃ）の合計重量に基づいて、有利には３０％以上、好ましくは４０％以上、より好ましくは５０％以上、さらにより好ましくは６０％以上、最も好ましくは７０％以上である。
【００１４】
ＰＥＩおよびＰＰＳＵポリマーの合計重量は、組成物（Ｃ）の合計重量に基づいて、有利には９５％以下、好ましくは９０％以下、より好ましくは８５％以下である。
【００１５】
組成物（Ｃ）が、ＰＥＩおよびＰＰＳＵポリマーを、組成物（Ｃ）の合計重量に基づいて、６０〜９０重量％の量で含む場合に、優れた結果が得られた。
【００１６】
本文の残りにおいて、表現「ＰＥＩポリマー」は、本発明の目的のために、複数形および単数形での両方とすなわち、本発明の組成物は、１種または２種以上のＰＥＩポリマーを含んでもよいと理解される。同じことが表現「ＰＰＳＵポリマー」、および「補強充填材」について適用されると理解される。
【００１７】
ＰＥＩポリマー
本発明のために、ポリエーテルイミドは、その繰り返し単位（Ｒ１）の５０重量％超が、少なくとも１個の芳香族環、少なくとも１個のイミド基を、そのままおよび／またはそのアミド酸形態で、ならびに少なくとも１個のエーテル基を含む［繰り返し単位（Ｒ１ａ）］の任意のポリマーを意味することが意図される。
【００１８】
繰り返し単位（Ｒ１ａ）は、任意選択により、イミド基のアミド酸形態に含まれない少なくとも１個のアミド基をさらに含んでもよい。
【００１９】
繰り返し単位（Ｒ１）は、有利には以下の式（Ｉ）、式（ＩＩ）、式（ＩＩＩ）、式（ＩＶ）および式（Ｖ）、ならびにそれらの混合物：
0006731845.tif 000004
［式中、
・Ａｒは、４価の芳香族部分であり、５〜５０個の炭素原子を有する置換または非置換の飽和、不飽和または芳香族の単環式および多環式基からなる群から選択され；
・Ａｒ’’’は、３価の芳香族部分であり、５〜５０個の炭素原子を有する置換または非置換の飽和、不飽和または芳香族の単環式および多環式基からなる群から選択され；
・Ｒは、置換または非置換の２価の有機基からなる群、より詳細には、（ａ）６〜２０個の炭素原子を有する芳香族炭化水素基およびそのハロゲン化誘導体；（ｂ）２〜２０個の炭素原子を有する直鎖または分岐鎖のアルキレン基；（ｃ）３〜２０個の炭素原子を有するシクロアルキレン基、および（ｄ）一般式（ＶＩ）：
0006731845.tif 000005
（式中、Ｙは、１〜６個の炭素原子のアルキレン、特に−Ｃ（ＣＨ３）２および−ＣｎＨ２ｎ−（ｎは、１〜６の整数である）；１〜６個の炭素原子のパーフルオロアルキレン、特に−Ｃ（ＣＦ３）２および−ＣｎＦ２ｎ−（ｎは、１〜６の整数である）；４〜８個の炭素原子のシクロアルキレン；１〜６個の炭素原子のアルキリデン；４〜８個の炭素原子のシクロアルキリデン；−Ｏ−；−Ｓ−；−Ｃ（Ｏ）−；−ＳＯ２−；−ＳＯ−からなる群から選択され、Ｒ’は、水素、ハロゲン、アルキル、アルケニル、アルキニル、アリール、エーテル、チオエーテル、カルボン酸、エステル、アミド、イミド、アルカリ金属またはアルカリ土類金属スルホン酸塩、スルホン酸アルキル、アルカリ金属またはアルカリ土類金属ホスホン酸塩、ホスホン酸アルキル、アミンおよび第四級アンモニウムからなる群から選択され、ｉおよびｊは、互いに等しいかまたは異なり、独立に、０、１、２、３または４である）の二価の基からなる群から選択され、
但し、Ａｒ、Ａｒ’’’およびＲの少なくとも１個は、ポリマー鎖骨格中に存在する少なくとも１個のエーテル基を含むことを条件とする］
からなる群から選択される。
【００２０】
好ましくは、Ａｒは、以下の式：
0006731845.tif 000006
［式中、Ｘは３，３’、３，４’、４，３’’または４，４’位に二価結合を有する二価の部分であり、１〜６個の炭素原子のアルキレン、特に−Ｃ（ＣＨ３）２および−ＣｎＨ２ｎ−（ｎは、１〜６の整数である）；１〜６個の炭素原子のパーフルオロアルキレン、特に−Ｃ（ＣＦ３）２および−ＣｎＦ２ｎ−（ｎは、１〜６の整数である）；４〜８個の炭素原子のシクロアルキレン；１〜６個の炭素原子のアルキリデン；４〜８個の炭素原子のシクロアルキリデン；−Ｏ−；−Ｓ−；−Ｃ（Ｏ）−；−ＳＯ２−；−ＳＯ−からなる群から選択されるか、またはＸは、式，Ｏ−Ａｒ’’−Ｏの基であり；式中、Ａｒ’’は、以下の式（ＶＩＩ）〜（ＸＩＩＩ）、およびそれらの混合物：
0006731845.tif 000007
（式中、ＲおよびＲ’は、互いに等しいかまたは異なり、水素、ハロゲン、アルキル、アルケニル、アルキニル、アリール、エーテル、チオエーテル、カルボン酸、エステル、アミド、イミド、アルカリまたはアルカリ土類金属スルホン酸塩、スルホン酸アルキル、アルカリまたはアルカリ土類金属ホスホン酸塩、ホスホン酸アルキル、アミンおよび第四級アンモニウムからなる群から独立に選択され、ｊ、ｋ、ｌ、ｎおよびｍは、互いに等しいかまたは異なり、独立に、０、１、２、３または４であり、Ｗは、１〜６個の炭素原子のアルキレン、特に−Ｃ（ＣＨ３）２および−ＣｎＨ２ｎ−（ｎは、１〜６の整数である）；１〜６個の炭素原子のパーフルオロアルキレン、特に−Ｃ（ＣＦ３）２および−ＣｎＦ２ｎ−（ｎは、１〜６の整数である）；４〜８個の炭素原子のシクロアルキレン；１〜６個の炭素原子のアルキリデン；４〜８個の炭素原子のシクロアルキリデン；−Ｏ−；−Ｓ−；−Ｃ（Ｏ）−；−ＳＯ２−；および−ＳＯ−からなる群から選択される）に従うものからなる群から選択される］に従うものからなる群から選択される。
【００２１】
好ましくは、Ａｒ’’’は、以下の式：
0006731845.tif 000008
（式中、Ｘは上で定義されたのと同じ意味を有する）
に従うものからなる群から選択される。
【００２２】
好ましい具体的な実施形態において、繰り返し単位（Ｒ１ａ）は、イミド形態の式（ＸＩＶ）の単位、式（ＸＶ）および式（ＸＶＩ）のアミド酸形態の対応する単位、ならびにそれらの混合物：
0006731845.tif 000009
［式中：
−  →は、任意の繰り返し単位において、矢印が指す基が、示されるとおりに、または入れ替えられた位置に存在してもよいような異性を意味し、
−  Ａｒ’’は、以下の式（ＶＩＩ）〜（ＸＩＩＩ）：
0006731845.tif 000010
（式中、ＲおよびＲ’は、互いに等しいかまたは異なり、水素、ハロゲン、アルキル、アルケニル、アルキニル、アリール、エーテル、チオエーテル、カルボン酸、エステル、アミド、イミド、アルカリまたはアルカリ土類金属スルホン塩、スルホン酸アルキル、アルカリまたはアルカリ土類金属ホスホン酸塩、ホスホン酸アルキル、アミンおよび第四級アンモニウムからなる群から独立に選択され、ｊ、ｋ、ｌ、ｎおよびｍは、互いに等しいかまたは異なり、独立に、０、１、２、３または４であり、Ｗは、１〜６個の炭素原子のアルキレン、特に−Ｃ（ＣＨ３）２および−ＣｎＨ２ｎ−（ｎは、１〜６の整数である）；１〜６個の炭素原子のパーフルオロアルキレン、特に−Ｃ（ＣＦ３）２および−ＣｎＦ２ｎ−（ｎは、１〜６の整数である）；４〜８個の炭素原子のシクロアルキレン；１〜６個の炭素原子のアルキリデン；４〜８個の炭素原子のシクロアルキリデン；−Ｏ−；−Ｓ−；−Ｃ（Ｏ）−；−ＳＯ２−；および−ＳＯ−からなる群から選択される）に従うものからなる群から選択され；
−  Ｅは、−ＣｎＨ２ｎ−（ｎは、１〜６の整数である）、上で定義されたとおりの一般式（ＶＩ）の２価の基、および式（ＸＶＩＩ）〜（ＸＸＩＩ）：
0006731845.tif 000011
（式中、Ｒ’は、水素、ハロゲン、アルキル、アルケニル、アルキニル、アリール、エーテル、チオエーテル、カルボン酸、エステル、アミド、イミド、アルカリまたはアルカリ土類金属スルホン酸塩、スルホン酸アルキル、アルカリまたはアルカリ土類金属ホスホン酸塩、ホスホン酸アルキル、アミンおよび第四級アンモニウムからなる群から選択され、ｏ、ｐ、およびｑは、互いに等しいかまたは異なり、独立に、０、１、２、３または４である）に従うものからなる群から選択される］からなる群から選択される。
【００２３】
好ましくは、Ｅは、上で定義されたとおりの式（ＸＶＩＩ）〜（ＸＩＸ）に従うものからなる群から選択され、より好ましくは、Ｅは、非置換ｍ−フェニレンおよび非置換ｐ−フェニレン、ならびにこれらの混合物からなる群から選択される。
【００２４】
好ましくは、Ａｒ’’は、上で定義されたとおりの一般式（ＸＩＩＩ）のものであり、より好ましくは、Ａｒ’’は、
0006731845.tif 000012
である。
【００２５】
繰り返し単位（Ｒ１）が、上で定義されたとおりの、式（ＸＩＶ）の、そのまま、イミド形態および／またはアミド酸形態［式（ＸＶ）および（ＸＶＩ）］の繰り返し単位である、ポリエーテルイミドは、式：
0006731845.tif 000013
（Ａｒ’’は、上で定義されたたとおりである）
の任意の芳香族ビス（エーテル無水物）と、式
Ｈ２Ｎ−Ｅ−ＮＨ２（ＸＸＩＶ）
（Ｅは、上で定義されたとおりである）
のジアミノ化合物との反応を含めた、当業者に周知の方法のいずれによって調製されてもよい。一般に、この反応は、その中で、約２０℃〜約２５０℃の温度で、二無水物とジアミンとの相互作用をもたらすために、周知の溶媒、例えば、ｏ−ジクロロベンゼン、ｍ−クレゾール／トルエン、Ｎ，Ｎ−ジメチルアセトアミドなどを用いて有利に行うことができる。
【００２６】
代わりに、これらのポリエーテルイミドは、式（ＸＸＩＩＩ）の任意の二無水物を式（ＸＸＩＶ）の任意のジアミノ化合物と、これらの原料の混合物を同時に混ぜるとともに高温で加熱しながら、溶融重合させることによって調製することができる。
【００２７】
式（ＸＸＩＩＩ）の芳香族ビス（エーテル無水物）には、例えば、
２，２−ビス［４−（２，３−ジカルボキシフェノキシ）フェニル］プロパン二無水物；
４，４’−ビス（２，３−ジカルボキシフェノキシ）ジフェニルエーテル二無水物；
１，３−ビス（２，３−ジカルボキシフェノキシ）ベンゼン二無水物；
４，４’−ビス（２，３−ジカルボキシフェノキシ）ジフェニルスルフィド二無水物；
１，４−ビス（２，３−ジカルボキシフェノキシ）ベンゼン二無水物；
４，４’−ビス（２，３−ジカルボキシフェノキシ）ベンゾフェノン二無水物；
４，４’−ビス（２，３−ジカルボキシフェノキシ）ジフェニルスルホン二無水物；
２，２−ビス［４（３，４−ジカルボキシフェノキシ）フェニル］プロパン二無水物；
４，４’−ビス（３，４−ジカルボキシフェノキシ）ジフェニルエーテル二無水物；
４，４’−ビス（３，４−ジカルボキシフェノキシ）ジフェニルスルフィド二無水物；
１，３−ビス（３，４−ジカルボキシフェノキシ）ベンゼン二無水物；
１，４−ビス（３，４−ジカルボキシフェノキシ）ベンゼン二無水物；
４，４’−ビス（３，４−ジカルボキシフェノキシ）ベンゾフェノン二無水物；
４−（２，３−ジカルボキシフェノキシ）−４’−（３，４−ジカルボキシフェノキシ）ジフェニル−２，２−プロパン二無水物など、およびこのような二無水物の混合物
が含まれる。
【００２８】
式（ＸＸＩＶ）の有機ジアミンには、例えば、ｍ−フェニレンジアミン、ｐ−フェニレンジアミン、２，２−ビス（ｐ−アミノフェニル）プロパン、４，４’−ジアミノジフェニル−メタン、４，４’−ジアミノジフェニルスルフィド、４，４’−ジアミノジフェニルスルホン、４，４’−ジアミノジフェニルエーテル、１，５−ジアミノナフタレン、３，３’−ジメチルベンジジン、３，３’−ジメトキシベンジジン、およびこれらの混合物が含まれる。
【００２９】
好ましい実施形態においては、式（ＸＸＩＶ）の有機ジアミンは、ｍ−フェニレンジアミンおよびｐ−フェニレンジアミン、ならびにそれらの混合物から選択される基から選択される。
【００３０】
最も好ましい実施形態においては、繰り返し単位（Ｒ１ａ）は、イミド形態の式（ＸＸＶ）のもの、それらの対応する式（ＸＸＶＩ）および式（ＸＸＶＩＩ）のアミド酸形態、ならびにそれらの混合物：
0006731845.tif 000014
（式中、式（ＸＸＶＩ）および式（ＸＸＶＩＩ）において、→は、任意の繰り返し単位において、矢印が指す基が、示されたとおりに、または入れ替えられた位置で存在してもよいような異性を意味する）からなる群から選択される繰り返し単位である。
【００３１】
別の最も好ましい実施形態においては、繰り返し単位（Ｒ１ａ−４）は、イミド形態の式（ＸＸＶＩＩＩ）のもの、それらの対応する式（ＸＸＩＸ）および（ＸＸＸ）のアミド酸形態、ならびにこれらの混合物：
0006731845.tif 000015
（式中、式（ＸＸＩＸ）および（ＸＸＸ）において、→は、任意の繰り返し単位において、矢印が指す基が、示されたとおりに、または入れ替えられた位置で存在してもよいような異性を意味する）からなる群から選択される繰り返し単位である。
【００３２】
好ましくは、ＰＥＩの繰り返し単位の７５モル％超、より好ましくは９０モル％超は、繰り返し単位（Ｒ１）である。なおより好ましくは、ＰＥＩの、全部ではないとしても、本質的に全部の繰り返し単位は、繰り返し単位（Ｒ１）である。
【００３３】
本発明の好ましい実施形態においては、ＰＥＩの繰り返し単位の７５モル％超、より好ましくは９０モル％超、より好ましくは９９モル％超、よりさらに好ましくは全部は、式（ＸＸＶ）のイミド形態、それらの対応する式（ＸＸＶＩ）および式（ＸＸＶＩＩ）のアミド酸形態、ならびにそれらの混合物のものからなる群から選択される繰り返し単位である。
【００３４】
本発明の別の好ましい実施形態においては、ＰＥＩの繰り返し単位の７５モル％超、より好ましくは９０モル％超、より好ましくは９９モル％超、よりさらに好ましくは全部が、式（ＸＸＶＩＩＩ）のイミド形態、それらの対応する式（ＸＸＩＸ）および式（ＸＸＸ）のアミド酸形態、ならびにそれらの混合物のものからなる群から選択される繰り返し単位である。
【００３５】
このような芳香族ポリイミドは、特にＳａｂｉｃ  Ｉｎｎｏｖａｔｉｖｅ  ＰｌａｓｔｉｃｓからＵＬＴＥＭ（登録商標）ポリエーテルイミドとして市販されている。
【００３６】
本組成物は、１種のみのＰＥＩを含み得る。代わりに、それらは、２種、３種またはさらにはそれを超えるＰＥＩを含み得る。
【００３７】
一般に、本発明で有用なＰＥＩポリマーは、有利には、３３７℃および６．６ｋｇの荷重下でＡＳＴＭ  Ｄ１２３８に従って測定して、１０分当たり０．１〜４０グラムの範囲、好ましくは３３７℃および６．６ｋｇの荷重下でＡＳＴＭ  Ｄ１２３８に従って測定して、１０分当たり４〜２５ｇの範囲のメルトフローレート（ＭＦＲ）を有する。
【００３８】
具体的な実施形態においては、ＰＥＩポリマーは、有利には、ポリスチレン標準を使用して、ゲル浸透クロマトグラフィーにより測定して、１モル当たり１０，０００〜１５０，０００グラム（ｇ／モル）の重量平均分子量（Ｍｗ）を有する。このようなＰＥＩポリマーは、典型的には、ｍ−クレゾール中２５℃で測定した、１グラム当たり０．２デシリットル（ｄｌ／ｇ）超、有利には０．３５〜０．７ｄｌ／ｇの固有粘度を有する。
【００３９】
既に上述されたように、上で詳述されたとおりの、ＰＥＩポリマーの存在は、組成物（Ｃ）の機械的特性に対して補強充填材のはるかにより強い効果をもたらすのに特に有効である。
【００４０】
組成物（Ｃ）中のＰＥＩポリマーの重量は、ＰＥＩポリマーおよびＰＰＳＵポリマーの合計重量に基づいて、有利には５％以上、好ましくは１０％以上、より好ましくは２０％以上である。他方で、ＰＥＩポリマーの重量は、ＰＥＩポリマーおよびＰＰＳＵポリマーの合計重量に基づいて、有利には９０％以下、好ましくは８０％以下、より好ましくは７０％以下、より好ましくは６０％以下、より好ましくは５０％以下、より好ましくは４０％以下である。
【００４１】
組成物（Ｃ）中のＰＥＩポリマーの重量は、ＰＥＩポリマーおよびＰＰＳＵポリマーの合計重量に基づいて、有利には５〜９５重量％、好ましくは５〜６０重量％の範囲である。
【００４２】
組成物（Ｃ）が、ＰＥＩポリマーを、ＰＥＩポリマーおよびＰＰＳＵポリマーの合計重量に基づいて、１０〜５０重量％の量で含む場合に、非常に良好な結果が得られた。
【００４３】
組成物（Ｃ）が、ＰＥＩポリマーを、ＰＥＩポリマーおよびＰＰＳＵポリマーの合計重量に基づいて、２０〜４０重量％の量を含む場合に、優れた結果が得られた。
【００４４】
ポリフェニルスルホン（ＰＰＳＵ）ポリマー
上記のように、ポリマー組成物（Ｃ）は、少なくとも１種の（ＰＰＳＵ）ポリマーを含む。
【００４５】
本発明の好ましい実施形態において、ＰＰＳＵポリマーの７５モル％超、より好ましくは９０モル％超、より好ましくは９９モル％超、さらにより好ましくは実質的に全部の繰り返し単位は、式（Ａ）の繰り返し単位（ＲＰＰＳＵ）であり、鎖欠陥、または極めて微量の他の単位が存在してもよく、これらの後者は、特性を実質的に変化させないと理解されている。
【００４６】
ＰＰＳＵポリマーは、特にホモポリマー、または例えばランダムコポリマーもしくはブロックコポリマーなどのコポリマーであってよい。
【００４７】
ＰＰＳＵポリマーは、前に言及されたホモポリマーとコポリマーのブレンドであることもできる。
【００４８】
Ｓｏｌｖａｙ  Ｓｐｅｃｉａｌｔｙ  Ｐｏｌｙｍｅｒｓ  ＵＳＡ，Ｌ．Ｌ．Ｃ．からのＲＡＤＥＬ（登録商標）Ｒ  ＰＰＳＵは、市販のポリフェニルスルホンホモポリマーの例である。
【００４９】
ＰＰＳＵポリマーは、公知の方法によって調製され得る。
【００５０】
ＰＰＳＵポリマーは、有利には、ＡＳＴＭ法Ｄ１２３８に従って測定して、３６５℃および５．０ｋｇの荷重下で５ｇ／１０分以上、好ましくは３６５℃および５．０ｋｇの荷重下で１０ｇ／１０分以上、より好ましくは３６５℃および５．０ｋｇの荷重下で１４ｇ／１０分以上のメルトフローレート（ＭＦＲ）を有し；前記メルトフローレートを測定するために、Ｔｉｎｉｕｓ  Ｏｌｓｅｎ  Ｅｘｔｒｕｓｉｏｎ  Ｐｌａｓｔｏｍｅｔｅｒメルトフロー試験装置を用いることができる。
【００５１】
ＰＰＳＵポリマーのメルトフローレートについての上方境界は、決定的に重要ではなく、日常業務の事項として当業者によって選択される。それにもかかわらず、組成物（Ｃ）に恐らくは含まれるＰＰＳＵポリマーは、有利には多くて１００ｇ／１０分、好ましくは多くて６０ｇ／１０分、より好ましくは多くて４０ｇ／１０分のメルトフローレートを有することが理解される。
【００５２】
ある特定の実施形態によれば、組成物（Ｃ）は、４０ｇ／１０分以下、好ましくは３０ｇ／１０分以下のメルトフローレートを有するＰＰＳＵポリマーを含み：言い換えれば、この実施形態のＰＰＳＵポリマーは、少なくとも１０ｇ／１０分〜４５ｇ／１０分以下の範囲、好ましくは少なくとも１４ｇ／１０分〜４０ｇ／１０分以下の範囲の、上に詳述されたとおりに測定されたメルトフローレートを有する。ＲＡＤＥＬ（登録商標）Ｒ  ＰＰＳＵは、この実施形態に使用されるのに好適なＰＰＳＵポリマーの一例である。
【００５３】
ＰＰＳＵポリマーの重量平均分子量は、ポリスチレン標準によってＡＳＴＭ  Ｄ５２９６を使用してゲル浸透クロマトグラフィーにより決定して１モル当たり２０，０００〜１００，０００グラム（ｇ／モル）であり得る。一部の実施形態において、ＰＰＳＵポリマーの重量平均分子量は、１モル当たり４０，０００〜８０，０００グラム（ｇ／モル）であり得る。
【００５４】
ポリマー組成物（Ｃ）中に、ＰＰＳＵポリマーは、ポリマー組成物（Ｃ）の合計重量に基づいて、有利には少なくとも１０重量％、より好ましくは少なくとも２０重量％、なおより好ましくは少なくとも３０重量％の量で存在する。
【００５５】
ＰＰＳＵポリマーはまた、ポリマー組成物（Ｃ）の合計重量に基づいて、有利には多くても９０重量％、好ましくは多くても８５重量％、より好ましくは多くても８０重量％の量で存在する。
【００５６】
繊維状補強充填材
本発明の目的のために、用語「繊維状補強充填材」は、比較的高いテナシティ、および長さ対直径の高い比で特徴づけられる固体（しばしば結晶性）の基本的形態を意味する。
【００５７】
好ましくは、補強繊維状充填材は、ガラス繊維；特にグラファイト炭素繊維（それらの一部は、恐らくは９９％超のグラファイト含有率を有する）、非晶質炭素繊維、ピッチ系炭素繊維（それらの一部は、恐らくは９９％超のグラファイト含有率を場合により有する）、ＰＡＮ系炭素繊維などの炭素繊維；合成ポリマー繊維；アラミド繊維；アルミニウム繊維；ケイ酸アルミニウム繊維；このようなアルミニウム繊維の金属の酸化物；チタン繊維；マグネシウム繊維；炭化ホウ素繊維；ロックウール繊維；スチール繊維；石綿；ウォラストナイト繊維；炭化ケイ素繊維；ホウ素繊維、グラフェム繊維、カーボンナノチューブ（ＣＮＴ）繊維などから選択される。
【００５８】
当業者は、その組成物および包含される最終用途に最も良く適合する補強充填材を容易に認識すると理解される。一般に、補強充填材は、その化学的性質、その長さ、直径、架橋形成（ｂｒｉｄｇｉｎｇ）および表面処理なしに配合装置によく送り込む能力（特に、補強充填材とポリマーとの間の良好な界面接着がそのブレンドの強度および靱性を向上させるため）に依存して選択される。
【００５９】
補強繊維状充填材は、織られた、不織の、非けん縮の、一方向もしくは多軸のテキスタイルまたはチョップド形態であり得る。
【００６０】
一実施形態において、ポリマー組成物（Ｃ）中の補強繊維状充填材はガラス繊維である。
【００６１】
ガラス繊維は、種々のタイプのガラスを生成させるために要求に適応させ得るいくつかの金属酸化物を含有するシリカ系ガラス化合物から作られている。主な酸化物は、ケイ砂の形態のシリカであり；カルシウム、ナトリウムおよびアルミニウムなどの他の酸化物が、溶融温度を低下させ、および結晶化を妨げるために組み込まれる。ガラス繊維は、長円形、楕円形または長方形などの、円形断面または非円形断面（いわゆる「扁平ガラス繊維」）を有してもよい。ガラス繊維は、エンドレス繊維としてかまたはチョップドガラス繊維として添加されてもよい。ガラス繊維は、一般に５〜２０μｍ、好ましくは５〜１５μｍ、より好ましくは５〜１０μｍの均等な直径を有する。すべてのガラス繊維タイプ、例えば、Ａ、Ｃ、Ｄ、Ｅ、Ｍ、Ｓ−２、Ｒ、Ｔガラス繊維（Ａｄｄｉｔｉｖｅｓ  ｆｏｒ  Ｐｌａｓｔｉｃｓ  Ｈａｎｄｂｏｏｋ，２ｎｄ  ｅｄ，Ｊｏｈｎ  Ｍｕｒｐｈｙの第５．２．３章、４３〜４８ページに記載されたとおりの）、もしくはそれらの任意の混合物、またはそれらの混合物が、使用されてもよい。例えば、Ｒ、ＳおよびＳ２、ならびにＴガラス繊維は、典型的には、ＡＳＴＭ  Ｄ２３４３に従って測定して、少なくとも７６、好ましくは少なくとも７８、より好ましくは少なくとも８０、最も好ましくは少なくとも８２ＧＰａの弾性率を有する、高弾性率ガラス繊維である。
【００６２】
Ｅ、Ｒ、ＳおよびＳ２およびＴガラス繊維は、当技術分野で周知である。それらは、特に、Ｆｉｂｅｒｇｌａｓｓ  ａｎｄ  Ｇｌａｓｓ  Ｔｅｃｈｎｏｌｏｇｙ，Ｗａｌｌｅｎｂｅｒｇｅｒ，Ｆｒｅｄｅｒｉｃｋ  Ｔ．；Ｂｉｎｇｈａｍ，Ｐａｕｌ  Ａ．（Ｅｄｓ．），２０１０，ＸＩＶ，ｃｈａｐｔｅｒ５，ｐａｇｅｓ  １９７−２２５に記載されている。Ｒ、ＳおよびＴガラス繊維は、ケイ素、アルミニウムおよびマグネシウムの酸化物から本質的に構成される。特に、それらのガラス繊維は、典型的には５０〜７５重量％のＳｉＯ２、１６〜２８重量％のＡｌ２Ｏ３および４〜１４重量％のＭｇＯを含む。ポリマー組成物に広く使用されている通常のＥガラス繊維とは対照的に、Ｒ、Ｓ２およびＴガラス繊維は、１５重量％未満のＣａＯを含む。
【００６３】
１つの具体的な実施形態において、特にガラス繊維は、好ましくは４０μｍ未満の直径を有し、より好ましくは、その直径は２０μｍ未満、なおより好ましくは１５μｍ未満である。他方で、繊維状充填材、特にガラス繊維の直径は、好ましくは５μｍ超である。
【００６４】
一実施形態において、繊維状充填材、特にガラス繊維は、好ましくは２０ｍｍ未満、より好ましくは１０ｍｍ未満の長さを有する。加えて、それは、好ましくは１ｍｍ超、より好ましくは２ｍｍ超の長さを有する。
【００６５】
前記繊維状充填材の上述の長さおよび直径の値は、本発明の組成物（Ｃ）の加工後に変わると理解される。
【００６６】
別の実施形態において、ガラス繊維は、布ガラス繊維、特にウールガラス繊維またはテキスタイルガラス繊維であってもよい。
【００６７】
一般に、ウール繊維ガラスの繊維は、バット中にさらに切断され得るマットの形態で作られている。当技術分野で「フォーミング（ｆｏｒｍｉｎｇ）」として知られた方法である、ガラス繊維からのウール繊維ガラスマットの形成は、それらが作製される際に、化学バインダーを繊維上に同時に噴霧することを含む。前記繊維は、例えば、回転スピン法によって作製することができ、ここで、遠心力が溶融ガラスを急速に回転するシリンダの壁の小さな穴を通して流れさせて、繊維を作り出し、これは、気流によってまたは火炎細化法でばらばらに割られ、溶融ガラスは、多数の小オリフィスを通って炉から重力で流れて、繊条（ｔｈｒｅａｄ）を作り出し、次いで、高速の熱風、および／または火炎により細化される（破断点まで伸張される）。ガラス繊維が（いずれかの方法によって）作り出され、バインダー溶液が噴霧された後、それらは、マットの形態で搬送ベルト上に重力により収集することができる。バインダーは、典型的には、ガラス繊維を一緒に保持する熱硬化性樹脂である。バインダー組成は、製品タイプによって変わるが、典型的には、バインダーは、フェノールホルムアルデヒド樹脂、水、尿素、リグニン、シラン、およびアンモニアからなる。着色剤も、バインダーに添加されてもよい。
【００６８】
テキスタイルガラス繊維は、一般に連続フィラメントの形態で、またはステープル長さとして作られている。典型的には、ステープル法において、ガラスカレットは、電気的に溶融され、溶融ガラスは、炉の下にあるオリフィスから大量に流出する。ストリームまたは空気の高圧ジェットが、ガラスの流れを断裂させ、その粒子を長い滑らかな繊維に引く。対照的に、連続フィラメントとして繊維ガラスを作製する方法は、ステープル繊維法と異なる。連続フィラメント形態は、ガラスが不定長さに連続的に引かれ、溶融ガラスは典型的には、多数の非常に小さい開口部を有する加熱白金ブッシングを押し通される点で独特である。開口部から出てくる連続繊維は、ローラアプリケータの上を引くことができ、これは、水溶性サイジング剤および／またはカップリング剤のコーティングを塗布することができる。次いで、コーティングされた繊維は、集められ、スピンドルに巻かれる。次に、ガラス繊維のスピンドルは、乾燥オーブンに搬送することができ、ここでは、水分がサイジング剤およびカップリング剤から除去される。次いで、スピンドルは、オーブンに送られて、コーティングを硬化させる。
【００６９】
とりわけよく適合した補強充填材は、Ｏｗｅｎｓ−Ｃｏｒｎｉｎｇ  Ｖｅｔｒｏｔｅｘ（登録商標）９１０Ａチョップド繊維ガラスおよびその均等物である。
【００７０】
別の実施形態では、ポリマー組成物（Ｃ）中の補強繊維状充填材は、炭素繊維である。
【００７１】
本発明の目的のためには、用語「炭素繊維」は、グラファイト化、部分グラファイト化および非グラファイト化炭素補強繊維またはそれらの混合物を含むことが意図される。
【００７２】
用語「グラファイト化」は、炭素繊維の高温熱分解（２０００℃超）によって得られる炭素繊維を意味することを意図し、ここで、炭素原子は、グラファイト構造と類似した様式で位置している。
【００７３】
本発明に有用な炭素繊維は、有利には、例えば、レーヨン、ポリアクリロニトリル（ＰＡＮ）、芳香族ポリアミドまたはフェノール樹脂などの種々のポリマー前駆体の熱処理および熱分解によって得ることができ；本発明に有用な炭素繊維はまた、ピッチ材料から得られてもよい。
【００７４】
本発明に有用な炭素繊維は、好ましくは、ＰＡＮ系炭素繊維（ＰＡＮ−ＣＦ）、ピッチ系炭素繊維、グラファイト化ピッチ系炭素繊維、およびそれらの混合物からなる群から選択される。
【００７５】
ＰＡＮ系炭素繊維（ＰＡＮ−ＣＦ）は、有利には、３〜２０μｍ、好ましくは４〜１５μｍ、より好ましくは５〜１０μｍ、最も好ましくは６〜８μｍの直径を有する。良好な結果は、７μｍの直径を有するＰＡＮ系炭素繊維（ＰＡＮ−ＣＦ）で得られた。
【００７６】
ＰＡＮ−ＣＦは、任意の長さのものであってもよい。一般に、ＰＡＮ−ＣＦの長さは、少なくとも５０μｍである。
【００７７】
少なくとも約５０重量％のグラファイト状炭素、約７５重量％超のグラファイト状炭素、実質的に１００％までのグラファイト状炭素を含有するグラファイト化ピッチ系炭素繊維が、商業的供給元から容易に入手可能である。本発明の実施に使用するのに特に好適な高度グラファイト状炭素繊維は、高導電性としてさらに特徴づけられてもよく、このような繊維は、１平方インチ当たり約８０〜約１億２千万ポンド、すなわち百万ポンド／インチ２（ＭＳＩ）のモジュラスを有して一般に使用される。ある特定の実施形態において、高度グラファイト状炭素繊維は、約８５〜約１２０ＭＳＩのモジュラス、他のある特定の実施形態において、約１００〜約１１５ＭＳＩを有する。
【００７８】
ピッチ系ＣＦは、有利には、５〜２０μｍ、好ましくは７〜１５μｍ、より好ましくは８〜１２μｍの直径を有する。
【００７９】
ピッチ系ＣＦは任意の長さのものであってもよい。ピッチ系ＣＦは、有利には、１μｍ〜１ｃｍ、好ましくは１μｍ〜１ｍｍ、より好ましくは５μｍ〜５００μｍ、さらにより好ましくは５０〜１５０μｍの長さを有する。
【００８０】
炭素繊維は、連続繊維、特に、一方向性またはクロスプライ連続繊維、繊維の織られたトウ、チョップド炭素繊維として、または繊維の摩砕もしくは粉砕によって得られてもよいような粒子状形態で用いられもよい。
【００８１】
代わりに、２つの直交方向に補強を与える織布、またはノンクリンプ布に基づく、連続繊維系の他のタイプは、本発明の実施における使用に好適であり得る。
【００８２】
本発明の実施における使用に好適な粉砕グラファイト化ピッチ系炭素繊維は、ピッチ系炭素繊維のＴｈｅｒｍａｌＧｒａｐｈ  ＤＫＤ  ＸおよびＣＫＤ  ＸグレードとしてＣｙｔｅｃ  Ｃａｒｂｏｎ  ＦｉｂｅｒｓならびにＤｉａｌｅａｄ炭素繊維としてＭｉｔｓｕｂｉｓｈｉ  Ｃａｒｂｏｎ  Ｆｉｂｅｒｓからを含めて、商業的供給元から入手されてもよい。本発明で好ましく使用されるチョップドＰＡＮ系炭素繊維は、商業的供給元から入手されてもよい。
【００８３】
別の実施形態において、ポリマー組成物（Ｃ）中の補強繊維状充填材は、炭素繊維である。
【００８４】
他の実施形態において、充填材は非繊維状である。好ましくは、補強充填材は、タルク、マイカ、二酸化チタン、カオリン、炭酸カルシウム、ケイ酸カルシウム、炭酸マグネシウムから選択される
【００８５】
本発明の一実施形態において、補強充填材は、有利には、ポリマー組成物（Ｃ）の合計重量に基づいて、１０重量％〜７０重量％、好ましくは１５重量％〜７０重量％の範囲の量で存在する。
【００８６】
具体的な好ましい実施形態において、ポリマー（Ｃ）中に含まれる繊維状補強充填材は、炭素繊維およびガラス繊維からなる群から選択され、前記繊維状補強充填材は、有利には、ポリマー組成物（Ｃ）の合計重量に基づいて、少なくとも５重量％、好ましくは少なくとも１０重量％、より好ましくは少なくとも１５重量％の量で存在する。他方で、繊維状補強充填材は、ポリマー組成物（Ｃ）の合計重量に基づいて、有利には、多くとも７０重量％、好ましくは多くとも６０重量％、好ましくは多くとも５０重量％、より好ましくは多くとも４５重量％の量でも存在する。
【００８７】
他の原料
ポリマー組成物（Ｃ）は、さらに任意選択により、一般に（ｉ）特に染料などの着色剤、（ｉｉ）特に二酸化チタン、硫化亜鉛および酸化亜鉛などの顔料、（ｉｉｉ）光安定剤、例えば、ＵＶ安定剤、（ｉｖ）熱安定剤、（ｖ）特に有機ホスファイトおよびホスホナイトなどの酸化防止剤、（ｖｉ）酸捕捉剤、（ｖｉｉ）加工助剤、（ｖｉｉｉ）核形成剤、（ｉｘ）内部潤滑剤および／または外部潤滑剤、（ｘ）難燃剤、（ｘｉ）煙抑制剤、（ｘ）帯電防止剤、（ｘｉ）ブロッキング防止剤、（ｘｉｉ）特にカーボンブラックおよびカーボンナノフィブリルなどの導電性添加剤から選択される、１種または２種以上の追加の原料（Ｉ）を含んでもよい。
【００８８】
１種または２種以上の追加の成分が存在する場合、それらの合計重量は、ポリマー組成物（Ｃ）の合計重量に基づいて、通常２０％未満、好ましくは１０％未満、より好ましくは５％未満、さらにより好ましくは２％未満である。
【００８９】
本発明の組成物（Ｃ）は、好ましくは、上で詳述されたとおりのＰＥＩポリマー、上で詳述されたとおりのＰＰＳＵポリマー、上で詳述されたとおりの補強充填材、および任意選択により、上で詳述されたとおりの１種または２種以上の追加の原料（Ｉ）から本質的になる。
【００９０】
本発明の目的のために、表現「から本質的になる」は、上で詳述されたとおりのＰＥＩポリマー、上で詳述されたとおりのＰＰＳＵポリマー、上で詳述されたとおりの補強充填剤、および任意に選択により、１種または２種以上の追加の原料（Ｉ）とは異なる任意の追加の成分が、組成物（Ｃ）の合計重量に基づいて、多くて１重量％の量で存在し、その結果、組成物の有利な特性を実質的に変えないことを意味すると理解されるべきである。
【００９１】
組成物（Ｃ）は、例えば、溶融混合、または乾燥ブレンディングと溶融混合物との組合せによって、ポリマー材料と、配合で所望される、上で詳述されたとおりの任意の任意選択による原料を密接に混合することを含む、様々な方法によって、調製することができる。典型的には、上で詳述されたとおりのＰＥＩポリマー、上で詳述されたとおりのＰＰＳＵポリマー、上で詳述されたとおりの補強充填材、および任意選択により、１種または２種以上の追加の原料（Ｉ）の乾燥ブレンディングは、特にヘンシェル型ミキサーおよびリボンミキサーなどの、高強度ミキサーを使用することによって行われる。
【００９２】
そのようにして得られた粉末混合物は、上で詳述されたとおりのＰＥＩポリマー、上で詳述されたとおりのＰＰＳＵポリマー、上で詳述されたとおりの繊維状補強充填材、および任意選択により、１種もしくは２種以上の追加の原料を、射出成形または押出しなどの溶融成形加工により完成物品を得るのに適した、上で詳述されたとおりの重量比で含むことができるか、またはその後の加工ステップで、マスターバッチとして使用され、上で詳述されたとおりのＰＥＩポリマー、上で詳述されたとおりのＰＰＳＵポリマー、上で詳述されたとおりの補強充填材、および任意選択により、１種もしくは２種以上の追加の原料（Ｉ）のさらなる量で希釈される濃縮混合物であり得る。
【００９３】
上で記載されたような粉末混合物をさらに溶融配合することによって、本発明の組成物を製造することも可能である。述べられたとおり、溶融配合は、上で詳述されたとおりの粉末混合物に対して、または好ましくは、上で詳述されたとおりのＰＥＩポリマー、上で詳述されたとおりのＰＰＳＵポリマー、上で詳述されたとおりの繊維状補強充填材、および任意選択により、１種もしくは２種以上の追加の原料（Ｉ）に対して直接行うことができる。共回転および逆転押出機、単軸押出機、コニーダー、ディスク−パックプロセッサならびに様々な他のタイプの押出装置などの、従来型の溶融配合装置が使用され得る。好ましくは、押出機、より好ましくは二軸押出機が使用され得る。
【００９４】
必要に応じて、配合スクリューの設計、例えば、フライトピッチおよび幅、クリアランス、長さならびに運転条件は、有利には、上で詳述されたような粉末混合物または成分を有利に完全に溶融させ、種々の原料の均質な分配を有利に得るために、十分な熱および力学的エネルギーが供給されるように選択される。ただし、最適混合がバルクポリマーと充填材内容物との間で達成されることを条件とする。本発明の組成物（Ｃ）の延性がないストランド押出物を得ることが有利に可能である。このようなストランド押出物は、水噴霧を有するコンベヤ上である冷却時間後に、例えば、回転刃物によって細断することができる。したがって、例えば、ペレットまたはビーズの形態で存在してもよい組成物（Ｃ）は、次いで、複合部品の製造にさらに使用することができる。
【００９５】
本発明の方法の１つの具体的な実施形態において、本発明の組成物（Ｃ）は、以下の標準的な複合プロセス、例えば、特に樹脂トランスファー成形（ＲＴＭ）、連続樹脂トランスファー成形（ＣＲＴＭ）、真空補助ＲＴＭ（ＶＡＲＴＭ）、真空補助射出成形（ＶＡＩＭ）、真空補助加工、真空注入成形（ＶＩＭ）、真空バッグ硬化、圧縮成形、Ｓｅｅｍａｎ  Ｃｏｍｐｏｓｉｔｅ樹脂注入（ＳＣＲＩＭＰ（商標））、Ｑｕｉｃｋｓｔｅｐ（商標）、樹脂フィルム注入（ＲＦＩ）、柔軟工具下での樹脂注入（ＲＩＦＴ）、自動繊維配置、フィラメントワインディング、引抜成形、熱膨張成形、射出成形などによってさらに加工されて、複合部品、物品の一部または物品を形成することができる。
【００９６】
本発明の別の具体的な実施形態において、本発明の組成物（Ｃ）は、プリプレグを、それにより慣用技術を使用して提供するために好適に使用され得る。典型的には、前記プリプレグは、その場合、例えば、オートクレーブまたはオートクレーブ以外の方法を使用して成形されて、複合部品および積層品を形成し得る。
【００９７】
本発明の別の態様は、上記のポリマー組成物（Ｃ）を複合部品に関する。
【００９８】
本発明の態様はまた、上で詳述されたとおりの組成物（Ｃ）を含む少なくとも１つの複合部品を含む、物品を提供し、これは、前記組成物（Ｃ）中に炭素繊維補強充填材を使用する場合に強度およびモジュラスにおいて、ならびに／または前記組成物（Ｃ）中にガラス繊維補強充填剤を使用する場合に耐衝撃性、引張り伸びおよび強度において、従来技術の部品および物品を上回る様々な利点を与える。
【００９９】
本発明による物品は、上に記載されたとおりの、標準的な複合プロセスに従って、上に記載されたとおりの組成物（Ｃ）を加工することによって、加工成形することができる。
【０１００】
本発明の別の態様は、上記のポリマー組成物（Ｃ）を含む物品に関する。
【０１０１】
したがって、ポリマー組成物（Ｃ）は、特に多種多様な最終用途に有用な物品の製造に非常に良く適する。
【０１０２】
本発明による物品の非限定的な例は、以下である：
−  管継手、リング、給水栓、弁および多岐管などの、圧力下での水または他の流体の輸送に使用される配管物品。それらの一般的な用途には、家庭用温冷水、ラジエータ加熱システム、床および壁冷暖房システム、圧縮空気システムおよび天然ガス用配管システムが含まれる；
−  医療機器または機器の部品（特に、ハンドルおよび観察ガラス）、医療処置（麻酔など）で用いられる化学薬品を取り扱うまたは分配する医療装置の構成部品、そのような機器を保持するために使用されるケースおよびトレイなどの、医療／歯科／ヘルスケア物品；
−  航空機でのパネルおよび構成部品（ダクトエレメント、構造ブラケット、ファスナー、客室インテリア構成部品または他の軽量もしくは中量構造エレメントおよび構成部品）などの、航空機インテリア物品；
−  加温トレイ、スチームテーブルトレイ、プラスチック調理器具などの、食品サービス物品；
−  ミルクおよび他の乳製品の収集または輸送のために用いられる配管システムなどの、酪農設備物品；
−  実験室動物ケージ；
−  漏斗、フィルタ装置および他の実験室設備などの、実験室設備物品；
−  電子装置の構造部品などの、電子物品
−  電線および電磁ワイヤー絶縁コーティング
−  携帯エレクトロニクス構造要素およびまたは他の機能要素ならびに構成部品
−  高温および／または攻撃的な化学環境に遭遇する自動車ボンネット下用途向け部品
−  室温および高温での化学薬品、溶剤、油または有機流体のポンプ送出および配送用の部品および構成部品。これには、化学プロセス工業および水理学および伝熱流体配送システムにおいて用いられる配管および管継手が含まれる。
【０１０３】
参照により本明細書に組み込まれる特許、特許出願、および刊行物のいずれかの開示が用語を不明瞭にさせ得る程度まで本出願の記載と矛盾する場合、本記載が優先するものとする。
【実施例】
【０１０４】
本発明は、これから以下の実施例を参照してより詳細に説明されるが、その目的は、単に説明に役立つためであり、本発明の範囲を限定することは意図されない。
【０１０５】
原材料
−  ＲＡＤＥＬ（登録商標）Ｒ  ５８００  ＰＰＳＵ［ＭＦＲ（３６５℃／５ｋｇ）は、２０〜２８ｇ／１０分の範囲にある］は、Ｓｏｌｖａｙ  Ｓｐｅｃｉａｌｔｙ  Ｐｏｌｙｍｅｒｓ  ＵＳＡ，ＬＬＣからのポリフェニルスルホンＰＰＳＵホモポリマーである。
−  ＵＬＴＥＭ（登録商標）１０００［ＭＦＲ（３３７℃／６．６ｋｇ）は、約９ｇ／１０分である］は、Ｓａｂｉｃ  Ｉｎｎｏｖａｔｉｖｅ  ＰｌａｓｔｉｃｓからのポリエーテルイミドＰＥＩである。
−  Ｏｗｅｎｓ−Ｃｏｒｎｉｎｇ  Ｖｅｔｒｏｔｅｘ製のＯＣＶ（商標）９１０Ａチョップド繊維ガラス
−  ＳＧＬ  Ｇｒｏｕｐ−Ｔｈｅ  Ｃａｒｂｏｎ  Ｃｏｍｐａｎｙから市販されているＳｉｇｒａｆｉｌ  Ｃ（登録商標）Ｃ−３０  Ｓ００６チョップド炭素繊維。
【０１０６】
配合プロセスの概要
ＰＥＩポリマーとＰＰＳＵポリマーの両方ともは、ロスインウェイトフィーダを介して１２ゾーンからなるＺＳＫ−２６二軸押出機の第１バレルに供給した。バレル設定は３４０〜３８０℃の範囲にあり、樹脂はゾーン７の前で溶解した。補強充填材、すなわち、炭素繊維またはガラス繊維を、ロスインウェイトフィーダを介してサイドスタッファを通してゾーン７で供給した。スクリュー速度は２００ｒｐｍであった。押出物は、従来の装置を使用して冷却し、ペレット化した。
【０１０７】
機械的試験
調製したすべてのポリマー組成物（Ｃ）の機械的特性を、２３℃および５０％相対湿度でＡＳＴＭ標準に従って試験した。
−  引張りデータ（強度、モジュラスおよび伸び）は、ＡＳＴＭ  Ｄ６３８に従って決定した。
−  曲げ強度およびモジュラスは、ＡＳＴＭ  Ｄ７９０に従って決定した。
−  ノッチ付きおよび非ノッチ付きアイゾット衝撃データは、以下のＤ２５６標準に従って作成した。
−  高速破壊特性は、Ｄ３７６３に従って測定した。
【０１０８】
ＡＳＴＭ引張りおよび曲げバーは、ＰＰＳＵおよびＰＥＩポリマーについて推奨される標準成形条件を使用して、射出成形により成形した。
【０１０９】
２時間３０分の間１５０℃での乾燥バレル温度は、後部から前部に３２０〜３５０℃のバレル温度。３５０〜３９０℃の溶融温度。
【０１１０】
試験片の調製に関しては、特に１）タイプＩ引張りバー、２）５インチ×０．５インチ×０．１２５インチ曲げバー、および３）機器搭載衝撃（Ｄｙｎａｔｕｐ）試験用の４インチ×４インチ×０．１２５インチのプラーク。
【０１１１】
機械的特性を表１〜表３に要約する。
【０１１２】
表１は、３０重量％の炭素繊維を有するＰＥＩ／ＰＰＳＵ／炭素繊維組成物、および比較の無充填ＰＥＩ／ＰＰＳＵ組成物の機械的特性を要約する。
【０１１３】
表２は、３０重量％のガラス繊維を有するＰＥＩ／ＰＰＳＵ／ガラス繊維組成物、および比較の無充填ＰＥＩ／ＰＰＳＵ組成物の機械的特性を要約する。
【０１１４】
表３は、可変量の炭素繊維を有するＰＥＩ／ＰＰＳＵ／炭素繊維組成物の機械的特性を要約する。
【０１１５】
表１〜表３は、上に列挙したとおりの機械的特性のそれぞれ、混合の共通規則を使用して、および適当な等式：
（特性）複合物＝（特性）ＰＰＳＵ＊ＶＰＰＳＵ＋（特性）ＰＥＩ＊ＶＰＥＩ＋（特性）繊維＊Ｖ繊維
（式中、用語「特性」は、対応する機械的特性のそれぞれについての実験値である）
を使用することによって計算したその理論予測値についても報告する。
【０１１６】
ＶＰＰＳＵは、ＰＰＳＵポリマーの体積分率であり、ＶＰＥＩは、ＰＥＩポリマーの体積分率であり、およびＶ繊維は、ＰＥＩポリマーの体積分率である。
【０１１７】
繊維含有量が一定に維持される場合、混合の規則は、以下の等式：
（特性）複合物＝（特性）繊維強化ＰＰＳＵ＊ΦＰＰＳＵ＋（特性）繊維強化ＰＥＩ＊ΦＰＥＩ
（ここで、ΦＰＰＳＵおよびΦＰＥＩは、マトリックスのＰＰＳＵポリマーおよびＰＥＩポリマーの体積分率である（ΦＰＰＳＵ＋ΦＰＥＩ＝１））
によって表すことができる。
【０１１８】
本発明の目的のために、等式は、ＰＰＳＵおよびＰＥＩポリマーの密度が非常に類似していることから、体積分率の使用に代えて重量分率の使用へさらに簡単化した。したがって、以下の等式を使用した。
（特性）複合物＝（特性）繊維強化ＰＰＳＵ＊ＷＰＰＳＵ＋（特性）繊維強化ＰＥＩ＊ＷＰＥＩ
（ここで、ＷＰＰＳＵおよびＷＰＥＩは、組成物（Ｃ）中のＰＰＳＵポリマーおよびＰＥＩポリマーの合計重量に基づく、ＰＰＳＵポリマーおよびＰＥＩポリマーの重量分率である（ＷＰＰＳＵおよびＷＰＥＩ＝１）。
【０１１９】
0006731845.tif 000016
【０１２０】
0006731845.tif 000017
【０１２１】
0006731845.tif 000018